(57)【要約】【課題】改良された芯無しティッシュ製品及び該製品の製造方法を提供する。【解決手段】中空中心部を形成するために接着剤を使用せずに芯無しティッシュロールを製造することができる。代わりに、水分を用いて、中空中心部を裏打ちするティッシュウェブの層間における軽い水素結合を促進することができる。水素結合は、通路を取り巻くティッシュウェブを使えない状態にすることなく、中空中心部の形状を維持するのに十分な特殊な構造を形成する。本発明に従って、ロールが芯棒を中心に回転しやすいように実質的に円形をなす通路を形成することもできる。代替実施形態においては、巻取ティッシュロールを製作する際に水分を用いない。【選択図】図１
2013506518.tif 000002
【特許請求の範囲】
【請求項１】
ティッシュ製品であって、
渦巻状に巻かれてロール形状をなすティッシュシートを含み、該ティッシュシートが或る長さ及び幅を有し、前記ロールが、前記ティッシュシートの前記長さに対して直交する方向に前記ロールの第１端からその反対端である第２端まで延在する軸線方向通路を画定し、該通路が前記ティッシュシートによってのみ裏打ちされており、前記通路が実質的に円形の断面形状及び少なくとも約０．５インチ（１．２７ｃｍ）の直径を有し、前記ティッシュシートが、第１の端部、中間部及び、前記通路を裏打ちしている第２の端部を含み、前記ティッシュシートの前記第２の端部の引張強度の幾何平均値、吸収性及び剛性が、前記ティッシュシートの前記中間部の引張強度の幾何平均値、吸収性及び剛性のそれぞれ５０％以内であることを特徴とするティッシュ製品。
【請求項２】
前記ティッシュシートの前記第２の端部の引張強度の幾何平均値、吸収性及び剛性が、前記ティッシュシートの前記中間部の引張強度の幾何平均値、吸収性及び剛性のそれぞれ３０％以内、例えば１０％以内であることを特徴とする請求項１に記載のティッシュ製品。
【請求項３】
前記ティッシュシートが約８ｇｓｍないし約４５ｇｓｍの坪量を有し、前記ティッシュシートが約５００ｇ／３インチ（６５．６ｇ／ｃｍ）ないし約１０００ｇ／３インチ（１３１．２ｇ／ｃｍ）の引張強度の幾何平均値を有し、前記渦巻状に巻かれたロールが約２ないし約１４のカーショウロール硬さを有することを特徴とする請求項１または請求項２のいずれか１項に記載のティッシュ製品。
【請求項４】
前記軸線方向通路が、約０．５インチ（１．２７ｃｍ）ないし約３インチ（７．６２ｃｍ）の直径を有することを特徴とする請求項１ないし請求項３のいずれか１項に記載のティッシュ製品。
【請求項５】
前記ティッシュシートにおいて前記通路を裏打ちしている前記部分が、隣接する前記ティッシュシートの層に水素結合のみによって結合されていることを特徴とする請求項１ないし請求項４のいずれか１項に記載のティッシュ製品。
【請求項６】
前記ティッシュシートにおいて、前記ティッシュシートの前記長さに対して直交する方向に延在しかつ一定の間隔で互いから離間している複数のミシン目線が画定され、該ミシン目線によって、前記ティッシュシートに沿って個々のパネルが画定されていることを特徴とする請求項１ないし請求項５のいずれか１項に記載のティッシュ製品。
【請求項７】
前記ティッシュシートの前記第２の端部が、最後の５枚のパネル、または最後の２枚のパネル、または単に最後のパネルのみを含むことを特徴とする請求項６に記載のティッシュ製品。
【請求項８】
前記ティッシュシートのいかなる層同士も接着剤によって接着されることなく前記通路が形成されていることを特徴とする請求項１ないし請求項７のいずれか１項に記載のティッシュ製品。
【請求項９】
前記ロールが内側部分及び外側部分を含み、前記内側部分のカーショウロール硬さが、前記外側部分のカーショウロール硬さより小さいことを特徴とする請求項１ないし請求項８のいずれか１項に記載のティッシュ製品。
【請求項１０】
前記内側部分が約４未満のカーショウロール硬さを有し、前記外側部分が約５より大きなカーショウロール硬さを有することを特徴とする請求項９に記載のティッシュ製品。
【請求項１１】
前記ロールが或る半径を有し、前記ロールの前記内側部分が前記半径の約１０％ないし約３０％を占めることを特徴とする請求項１０に記載のティッシュ製品。
【請求項１２】
芯無しティッシュロールを製造する方法であって、
ティッシュシートの前縁部または前縁部付近を、接着剤を含まない水溶液で湿らせるステップと、
前記ティッシュシートの前記前縁部をマンドレルに接触させるステップと、
巻取られているときに外周面を有するロールを形成するように前記ティッシュシートを巻き取るために、前記マンドレルを回転させるステップと、
前記ティッシュシートを断裁して前記ロールを完成させるステップと、
完成したロールを前記マンドレルから取り外すステップとを含み、
前記完成したロールが、前記ティッシュシートの前記長さに対して直交する方向に前記ロールの第１端からその反対端である第２端まで延在しかつ前記ティッシュシートによって裏打ちされている軸線方向通路を画定するものであることを特徴とする方法。
【請求項１３】
前記ロールの形成中に、前記ティッシュシートの張力が約０．２ＰＬＩ（約３５．０Ｎ／ｍ）未満、例えば約０．１ＰＬＩ（約１７．５Ｎ／ｍ）未満に維持されることを特徴とする請求項１２に記載の方法。
【請求項１４】
前記マンドレルを回転させるステップに加えて、移動ベルトが巻取り中に前記ロールの前記外周面に係合するようにして、中心巻取り及び表面巻取りの組合せを用いて前記ロールを巻き取り、
前記マンドレルとの最初の接触に向けて前記ティッシュシートを前記ベルト上で搬送し、前記マンドレルを、前記ティッシュシートと接触する前に、前記ベルトによる前記ティッシュシートの搬送速度に実質的に等しい回転速度まで加速させることを特徴とする請求項１２または請求項１３のいずれか１項に記載の方法。
【請求項１５】
前記ティッシュシートを約０．２ＰＬＩ（約３５．０Ｎ／ｍ）を超えない張力で断裁して前記ロールを完成させることを特徴とする請求項１２、請求項１３または請求項１４のいずれか１項に記載の方法。
【請求項１６】
前記マンドレルが、巻取り中に前記ティッシュシートに吸引力を加えることを特徴とする請求項１２、請求項１３、請求項１４または請求項１５のいずれか１項に記載の方法。
【請求項１７】
前記マンドレルが、複数のガス通路を画定する溝付マンドレルを含み、前記ティッシュシートの前記前縁部との接触中、前記マンドレルに吸引力が加えられることを特徴とする請求項１６に記載の方法。
【発明の詳細な説明】
【技術分野】
【０００１】
本発明は、芯無しティッシュロール及びその製造方法に関する。
【背景技術】
【０００２】
バスティッシュ（トイレットペーパー）やペーパータオルなど多くのティッシュ製品が、渦巻状に巻かれたロールとして製造・販売されている。通常、このようなティッシュ製品は、堅い厚紙材料でできている筒形の芯に巻きつけられている。筒形芯が便利なのは、筒形芯を介してティッシュホルダにティッシュ製品をセットし、ホルダから製品を引き出して使うことができる点である。例えば、バスティッシュホルダは通常芯棒を含み、芯棒は中空芯を貫通して延在する。バスティッシュロールを芯棒にセットすれば、消費者は簡単にロールを巻き解いて使うことができる。
【０００３】
しかし、渦巻状に巻かれたティッシュ製品を使い果たすなり使い切るなりした時点で、消費者には筒形芯が残され、筒形芯は通常廃棄される。よって、筒形芯はティッシュ製品のコストを増大させるのみならず、リサイクルされなければ環境に悪影響を及ぼす廃棄物となる。
【０００４】
過去には、当業者が「芯無し」ティッシュ製品の製造を提案したことがあった。例えば、米国特許第４，４８７，３７８号明細書（特許文献１）及び米国特許第５，７２２，６０８号明細書（特許文献２）に芯無しティッシュペーパーロールが記載されており、両文献は引用を以て本明細書の一部となす。しかし、過去に提案された芯無し製品には、様々な欠点及び難点があった。
【０００５】
例えば、過去に提案された多くの芯無し製品は、ロールの開口部の周りにおいて複数のティッシュシートに接着剤を塗布する必要がある。接着剤は、ロールの中心部のすぐ近くのティッシュシートを固くし、使用中に製品の変形を防止するために使われる。しかし、ティッシュシートに接着剤を塗布すると、製品に悪影響を及ぼし、ティッシュロールの終端が使用できなくなる。それゆえ、製品の一部は通常捨てられて廃棄物となる。
【０００６】
過去の芯無し製品の別の難点は、製品に形成される開口部が非常に小さいか、存在しないか、または円形でないかのいずれかであることである。例えば、開口部が円形でないと、芯棒にセットしたときにスムーズに回転しにくい。その一方で、開口部が非常に小さいかまたは全くない製品には、製品を引き出すために特別なアダプタが必要である。
【先行技術文献】
【特許文献】
【０００７】
【特許文献１】米国特許第４，４８７，３７８号明細書
【特許文献２】米国特許第５，７２２，６０８号明細書
【特許文献３】米国特許公開ＵＳ２００３−０１６０１２７号公報
【特許文献４】米国特許公開ＵＳ２００８−００６１１８２号公報
【特許文献５】米国特許公開ＵＳ２００８−０１０５７７６号公報
【特許文献６】米国特許第６，０５６，２２９号明細書
【特許文献７】米国特許第６，０７７，５９０号明細書
【特許文献８】米国特許第６，８９６，７６７号明細書
【発明の概要】
【発明が解決しようとする課題】
【０００８】
本発明は、上記の問題点に鑑みてなされたものであり、改良された芯無しティッシュ製品及び該製品の製造方法を提供することを目的とする。
【課題を解決するための手段】
【０００９】
一般的に、本発明は、芯無しティッシュ製品及び該製品の製造方法に関する。一実施形態においては、本発明の芯無しロールは、ロールの中心部を通る中空通路を画定する渦巻状に巻かれたティッシュシートから製造される。この通路は、ティッシュシートそのものによってのみ裏打ちされる。通路は、実質的に円形に形成することができる。本明細書において、「実質的に円形」なる表現は、通路の外周に、角または丸みのあるくびれ部分がなく、内向きに突出する部分がないことを意味する。一実施形態においては、例えば、通路の外周は、半径の変化が約２５％以下、例えば約２０％以下、例えば約１５％以下、例えば約１０％以下であるような半径を有することができる。
【００１０】
特に有利であることに、渦巻状に巻かれたロールにおいて、芯を使わずに、かつ内層同士を接着する接着剤を使わずに、通路を形成することができる。例えば、過去には、芯を使わずに中空通路を形成するために、澱粉糊など様々な種類の接着剤が用いられた。しかし、残念なことに、接着剤は、ロールの端部を使えない状態にしてしまっていた。それゆえ、たとえ芯を使わずに製品を形成したとしても、やはり廃棄物が生じていた。本願出願人は、上記の問題を解決する方法を発見した。
【００１１】
例えば、一実施形態において、本発明は、渦巻状に巻かれてロール形状をなすティッシュシートを含むティッシュ製品に関する。ロールは、ティッシュシートの長さに対して直交する方向に、ロールの第１端からその反対端である第２端まで延在する軸線方向通路を画定する。通路は、ティッシュシートによってのみ裏打ちされ、実質的に円形断面形状を有するものであってよい。通路は、例えば、少なくとも約０．５インチ（１．２７ｃｍ）の直径、例えば一実施形態においては約０．５インチないし約３インチ（７．６２ｃｍ）の直径を有することができる。本発明によれば、ティッシュシートの層同士を接着剤によって接着することなく、通路が形成される。本明細書において、「接着剤」なる語は、粘着性があるかまたはネバネバしておりかつ２つの表面同士を貼着させる物質、例えば、ペースト、ホットメルトポリマーなどを指す。
【００１２】
例えば、一実施形態において、通路を裏打ちするロール内層同士を、水素結合のみを用いて軽く結合することができる。内層間に水素結合を形成するために、任意の適切な方法または技術を用いることができる。例えば、一実施形態において、水素結合を促進するような方法で内層間に水分を導入することができる。本明細書においては、水分を接着剤とは考えていない。
【００１３】
特に有利であることに、本発明に従って製造され、通路を裏打ちするティッシュロールの最後のシートすなわちパネルは、消費者によって使用されることができる。具体的には、最後のシートの物性がロールの残りのティッシュシートと実質的に同じであるようにロールが製作される。例えば、ティッシュロールの最後の５枚のシート、最後の２枚のシート、さらには最後のシートでさえも、ロールの残りのシートと比較して、５０％未満、例えば３０％未満、例えば約２０％未満、例えば約１０％未満異なる物性を有することができる。実質的に不変の物性には、剛性、引張強度（引張強度の幾何平均値）、吸収性、またはそれらの組合せが含まれ得る。
【００１４】
以下の手順に従って、ティッシュ製品の吸収能力を決定することができる。少なくとも２インチ（５．０８ｃｍ）の深さまで水を保持するのに十分な大きさの受皿を蒸留水で満たす。ストップウォッチに加えて、ＯＨＡＵＳ ＧＴ４８０秤量機などの秤量機を使用する。さらに、断裁装置（例えばテスティング・マシーン社（Testing Machines, Inc., Amityville, N.Y.）製ＴＭＩ ＤＧＤなど）及び寸法４インチ×４インチ（±０．０１インチ）（１０．１６ｃｍ×１０．１６ｃｍ±．０．２５ｃｍ）のダイも使用する。ダイサイズの試料を切断し、乾燥重量を量って０．０１ｇの位に四捨五入する。試料を水（またはオイル）の受皿に入れたときにストップウォッチを始動させ、３分間±５秒間浸す。規定時間後に試料をピンセットで取り除き、試料からの流体の適切な流れを確保するために吊りクランプに取り付けて「ダイアモンド」形の姿勢で吊す。さらに、試料を相対湿度１００％のチャンバ内で３分間±５秒間吊す。その後、クランプを解放して試料を秤量皿に落とす。次に、重量を０．０１ｇの位に四捨五入して記録する。次に、各試料の吸収能力を次のように計算する。
吸収能力（ｇ）＝湿重量（ｇ）−乾燥重量（ｇ）
【００１５】
これは、試料に対してグラム単位で吸収能力を与え（多くの場合に試料の重量当たりで報告される）、試料１グラム当たりの吸収されたグラム単位で比吸収能力を与える。
【００１６】
ティッシュ製品の剛性は、「カップクラッシュ（cup crush）」試験に従って測定することができる。カップクラッシュ試験は、２３ｃｍ×２３ｃｍの繊維片を直径約６．５ｃｍ×高さ６．５ｃｍの逆カップ形状にしたものを、直径４．５ｃｍの半球形状のフット部により破砕（クラッシュ）するために必要な最大負荷（「カップクラッシュ負荷」または単に「カップクラッシュ」とも呼ばれる）を測定することによって、繊維の剛性を評価する。その間、カップ形状の繊維の均一な変形を保つために、カップ形状の繊維を直径約６．５ｃｍの円筒体で取り囲む。１０個の測定値の平均を用いる。カップ壁とフット部とが接触すると測定値に影響を及ぼすこともあり得るので、それを避けるようにフット部及びカップを整合させる。フット部を毎秒約０．２５インチ（毎分３８０ｍｍ）の速さで降下させている間に、最大負荷をグラム（ｇ）単位で測定する。カップクラッシュ試験からは、試料を破砕するために必要な全エネルギー（カップクラッシュエネルギー）の値も得られる。これは、試験開始から最大負荷点までのエネルギー、すなわち、一方の軸においてグラム（ｇ）で表される負荷及び他方の軸においてミリメートル（ｍｍ）で表されるフット部の移動距離によって形成される曲線下の面積である。カップクラッシュエネルギーは、従って、ｇ*ｍｍで記録される。カップクラッシュ値が低いほど、柔軟な積層物を示す。カップクラッシュの測定に適した装置は、シェービッツ社（Schaevitz Company，Pennsauken, N.J.）から入手可能なモデルＦＴＤ−Ｇ−５００ロードセル（５００グラム範囲）である。
【００１７】
通常は、本発明に従って任意の適切なティッシュシートを製品にすることができる。ティッシュシートは、例えば、バスティッシュ、ペーパータオル、ナプキン、ティッシュペーパー（化粧紙）などを含み得る。一実施形態においては、ティッシュシートは、約３ｃｃ／ｇより大きい例えば約３ｃｃ／ｇないし約１５ｃｃ／ｇの嵩を有し、パルプ繊維を少なくとも約５０重量％、例えば少なくとも約８０重量％の量含み、一実施形態においては、例えば、ティッシュシートを完全にパルプ繊維から作ることができる。
【００１８】
ティッシュシートの坪量は、特定の製品に応じて変えることができる。ティッシュシートの坪量は、例えば約８ｇｓｍないし約１２０ｇｓｍであってよく、例えば、一実施形態において、ティッシュシートは約８ｇｓｍないし約３０ｇｓｍの坪量を有することができる。代替実施形態では、ティッシュシートの坪量は約２５ｇｓｍないし約８０ｇｓｍであり得る。
【００１９】
ティッシュシートは、ミシン目線を含むこともでき、ミシン目線によって使用者はティッシュシートの一部分をロールの残りから切り離すことができる。例えば、一実施形態においては、ティッシュシートにおいて、ティッシュシートの長さに対して直交する方向に延在しかつ一定の間隔で互いから離間している複数のミシン目線を画定することができる。
【００２０】
ティッシュシートは、１プライであっても複数プライであってもよく、同じシートまたは異なるシートから複数プライのシートを形成することができる。シートは２つの表面を有し、両者は互いに異なっていてよいので、１若しくは複数の同じような表面がロール上で互いに接触するように複数プライのシートを配向させることができる。プライ同士は、実質的に離れていてもよいし、互いに機械的または化学的に接着していてもよい。
【００２１】
ロールの外側からティッシュシートを巻き解くか、またはロールの内側から通路を通ってティッシュシートを巻き解くことによって、渦巻状に巻かれたロールからティッシュシートを引き出すことができる。例えば、ティッシュシートを通路から引き出す場合、ティッシュシートの後縁部（トレーリングエッジ）を外周面に接着固定することができる。また一方、ティッシュシートの前縁部（リーディングエッジ）によって、通路内に位置するタブを画定することができる。使用者は、タブを引っ張って通路から製品を引き出すことができる。通路から引き出される場合、製品は「センタープル（center pull）」製品と呼ばれる。
【００２２】
本発明に従って製造されるティッシュ製品は、様々な方法及び技術を用いて製造可能である。一実施形態においては、例えば、製品は、ティッシュシートの前縁部または前縁部付近を水溶液で湿らせることによって製造される。本発明によれば、水溶液は、接着剤を含まないものでもよいし、非常に少量の接着剤を含んでいてもよい。
【００２３】
ティッシュシートを巻き取ってロール形状にするために、回転させているマンドレルにティッシュシートの前縁部を接触させる。一実施形態においては、マンドレルの速度を落としたり、マンドレルに向けて搬送されているティッシュシートの速度を落としたりすることなく、マンドレルへのティッシュシートの巻取りを行うことができる。さらに、マンドレルに最初にシートを巻き付けなくても、マンドレルへの巻取りを行うことができる。ロールが形成されたら、ティッシュシートを断裁してロールを完成させ、ロールをマンドレルから取り外す。完成したロールは、ロールの第１端からその反対端である第２端まで延在する軸線方向通路を画定する。この通路は、ティッシュシートによってのみ裏打ちされている。水溶液のおかげで、ティッシュシートの内層同士が水素結合によって互いに軽く接着されている。水素結合は、マンドレルから取り外された時点でティッシュシートが離解しないように、通路に特殊な構造を形成する。
【００２４】
一実施形態においては、マンドレルとの最初の接触に向けてティッシュシートがベルト上で搬送される。マンドレルは、ベルトによるティッシュシートの搬送速度に等しいかまたはそれより大きな回転速度まで加速される。回転マンドレルと接触する前に、ティッシュシートを水溶液と接触させることができる。例えば、一実施形態においては、水溶液をティッシュシートに噴霧することができる。
【００２５】
巻取り中にティッシュシートが破れることを防止するために、巻取り工程中にティッシュシートに非常に低い張力をかけることができる。例えば、一実施形態においては、マンドレルを回転させるだけでなく、巻取り中にロールの外周面を移動ベルトに係合させることによって、ロールを巻き取ることができる。このようにして、中心巻取り及び表面巻取りの組合せを用いてロールが巻き取られる。中心巻取り及び表面巻取りを用いることによって、実質的に無張力下でティッシュシートを巻き取ってロールを形成することができる。例えば、ロールの形成中にティッシュシートにかかる張力を約０．２ＰＬＩ（pounds per linear inch）（約３５．０Ｎ／ｍ）未満、例えば約０．１ＰＬＩ（約１７．５Ｎ／ｍ）未満に維持することができる。実際に、一実施形態では、実質的に無張力でロールを巻き取ることができる。
【００２６】
実質的に無張力でティッシュシートを巻き取ることができるので、比較的弱いシートを用いて本発明に従ってロールを製造することができる。本発明に従って比較的弱いシートを巻き取る能力を有することにより、非常に柔らかい質感及び特性を有するティッシュ製品の製造が可能になる。一般的に言えば、ティッシュシートの強度が下がると柔らかさが増す。例えば、一実施形態において、巻取製品は１プライまたは複数プライのティッシュ（例えばバスティッシュなど）を含むことができる。ティッシュは、例えば、約１２００ｇ／３インチ（１５７．５ｇ／ｃｍ）未満の引張強度の幾何平均値（geometric mean tensile strength：ＧＭＴ）を有することができる。例えば、一実施形態においては、ティッシュシートは、約１０ｇｓｍないし約４５ｇｓｍの坪量を有することができ、約５００ｇ／３インチ（６５．６ｇ／ｃｍ）ないし約１０００ｇ／３インチ（１３１．２ｇ／ｃｍ）、例えば約５００ｇ／３インチないし約９００ｇ／３インチ（１１８．１ｇ／ｃｍ）、例えば約５５０ｇ／３インチ（７２．２ｇ／ｃｍ）ないし約８５０ｇ／３インチ（１１１．５ｇ／ｃｍ）のＧＭＴを有することができる。
【００２７】
本明細書において、以下の手順を用いてＧＭＴを測定する。
【００２８】
２３℃±１℃及び５０％±２％の相対湿度で最低でも４時間調整したティッシュ試料を用いて引張試験を行う。トゥイング・アルバート・インスツルメンツ社（Thwing-Albert Instruments，Philadelphia, Pennsylvania, U.S.A.）から入手可能なモデルＪＤＣ １５Ｍ−１０などの精密試料打抜機を用いて、試料をマシン方向（ＭＤ）及びクロスマシン方向（ＣＤ）に３インチ（７．６２ｃｍ）幅の細長片になるように切断する。
【００２９】
引張試験装置（tensile frame）のゲージ長を４インチ（１０．１６ｃｍ）に設定する。引張試験装置は、TestWorks 4ソフトウェアまたは同等の物を使って作動するAlliance RT/1材料試験システムである。引張試験装置及びソフトウェアは、エムティエス社（MTS Systems Corporation， Minneapolis, Minnesota, U.S.A.）から入手可能である。
【００３０】
次に、引張試験装置の顎部（ジョー）に３インチ（７．６２ｃｍ）の細長片をセットし、試料破壊点まで毎分２５．４ｃｍの速さでひずみを加える。ティッシュ細長片への応力をひずみの関数として観測する。計算される出力には、最大負荷（ｇｆ／３インチ，重量グラム（ｇｆ）で測定される）、ピーク伸長（％，試料の伸びを試料の元の長さで割り、１００％を掛けることによって計算される）、５００ｇｆでの伸長％、破断時の引張エネルギー吸収量（ＴＥＡ）（ｇｆ*ｃｍ／ｃｍ２，負荷がピーク値の３０％まで下がる破壊点まで応力歪み曲線下面積を積分するかまたは取ることによって計算される）、傾きＡ（ｋｇｆ，５７〜１５０ｇｆまで応力歪み曲線の傾きとして測定される）が含まれていた。
【００３１】
各ティッシュ基準（最低でも５回反復する）の試験をマシン方向（ＭＤ）及びクロスマシン方向（ＣＤ）においてそれぞれ行う。引張強度及び引張エネルギー吸収量（ＴＥＡ）の幾何平均をマシン方向（ＭＤ）とクロスマシン方向（ＣＤ）の積の平方根として計算し、ｇ／３インチの単位で報告する。これにより、試験方向と無関係な平均値が得られる。
【図面の簡単な説明】
【００３２】
【図１】本発明に従って製造されるティッシュ製品の一実施形態の斜視図。
【図２】本発明に従って製造されるティッシュ製品の別の実施形態の斜視図。
【図３】本発明に従ってティッシュ製品を製造するために用いることができる巻取りシステムの一実施形態の斜視図。
【図４】図３に示した巻取りシステムから種々のフレーム部材を除いて示した斜視図。
【図５】図３に示した巻取りシステムの平面図。
【図６】図３に示した巻取りシステムの側面図。
【図７】ウェブ搬送装置によってマンドレルに近付く方向に搬送されているティッシュシートの斜視図。
【図８】本発明に従ってティッシュウェブをロールに巻き取る回転マンドレルの斜視図。
【発明を実施するための形態】
【００３３】
本明細書の説明が例示的な実施形態の説明に過ぎず、本発明のより広範な態様を限定することを意図するものではないことは、当業者に理解されるであろう。
【００３４】
全体として、本発明は「芯無し（コアレス）」ティッシュロールの製造に関する。「芯無し」ティッシュロールとは、厚紙などの異なる材料でできた別体をなす芯（コア）を含まないティッシュロールを意味する。芯をなくすことにより、様々な利点及び利益が提供される。例えば、芯及び芯と併用される接着剤は、ティッシュ製品を使い尽くしたときに通常は捨てられる製品のコストのかなりの部分に相当しかねない。従って、芯無しティッシュ製品を形成することができれば、製造のコストを低下させるばかりか、より環境に優しい製品になる。
【００３５】
特に有利であることに、本発明に従って、ティッシュシートそのものから擬似芯を形成するのに接着剤を使わずに、芯無しティッシュ製品を製造することができる。詳細は後述するが、ティッシュロールは、擬似芯を形成しかつ製品の使用中に芯棒を受容するための通路を維持するために、細かい噴霧状の水などの水分を用いて、低張力または無張力下で製造される。接着剤の代わりに水を用いて擬似芯を形成しても、ティッシュシートの手触りを著しく低下させることなく、ロールの最後のシートは使用できる状態に保持される。水はティッシュシートの強度に影響を与える場合があるが、ティッシュシートに付与される細かい噴霧状の水によってシートが破れるかまたは別な形でだめになることのないように、シートは非常に低い張力下で巻き取られる。一方、水は、ロールの中に形成される通路を裏打ちするために用いられるティッシュシートの隣接層同士を軽く結合する。
【００３６】
本発明に従って製造されるティッシュ製品の一実施形態を図１に示す。具体的には、図１では、バスティッシュロール１１は、渦巻状に巻かれてロール形状をなすティッシュシート１３で構成されている。図のように、ロールには、ロールの環状中心部を画定する通路１５が画定されている。通路１５は、ロールの軸線に対して対称であってよい。
【００３７】
本発明によれば、図１に示されているように、ティッシュロール１１は、通路がティッシュシートそのものによってしか裏打ちされていないので、芯無しである。通路１５を形成するために、通路を裏打ちする複数のティッシュシート層が互いに水素結合により軽く結合されている。水素結合は、ティッシュシートの特徴を損なうことなく、通路１５の特殊な構造を維持することができる。それゆえ、本発明に従って製造されるティッシュロールは、廃棄物を全く生み出すことなく、使用者によって完全に消費されることができる。
【００３８】
特に有利であることに、水分のみを用いて、ロール巻取時にロールにかなりの量の圧力を加えることなく、十分な水素結合を生じさせることができることを、発明者は期せずして発見した。これに関して、比較的低い硬さを有するロールを製造するときでさえ、水素結合を用いてロールの完全性を維持することができる。
【００３９】
必要に応じて、バスティッシュロール１１のティッシュシート１３にミシン目線を施すことができる。例えば、ティッシュシートの長さに対して直交する方向にミシン目線を入れることができる。ミシン目線は、一定の間隔で施すことができる。ミシン目線を施すことにより、ティッシュシートをロールから引き出すときに、使用者が所望のティッシュシート片すなわちパネルを切り離しやすくなる。
【００４０】
バスティッシュロールに加えて、様々な他のティッシュ製品を製作するために本発明を用いることもできる。例えば、図２を参照すると、ロール状のペーパータオルまたはナプキン１１１が示されている。ロール１１１は、渦巻状に巻かれたティッシュシート１１３で構成されている。ロールには、ティッシュシートそのものによってのみ裏打ちされた軸線方向通路１１５が画定されている。上記したように、ティッシュシートの特性に悪影響を及ぼすことなく製品に通路を形成するために、水素結合が用いられている。
【００４１】
通路を含むとき、本発明に従って製造されるティッシュロールの中に形成される通路の直径を、特定の用途及び所望の結果に応じて変えることができる。一般的に、通路は、少なくとも約０．５インチ（１．２７ｃｍ）、例えば約０．５インチないし約３インチ（７．６２ｃｍ）、例えば約１インチ（２．５４ｃｍ）ないし約３インチの直径を有する。通路は、実質的に円形形状を有するように形成することができ、芯棒を収容するのに適したサイズを有することができる。
【００４２】
また一方で、代替実施形態においては、実質的に通路を有しないようにティッシュロールを形成することができる。例えば、ティッシュシートがロールの中心部から引き出される場合や、ロールが別な方法で芯棒を使わずに引き出される場合には、通路は必要ないであろう。
【００４３】
本発明に従って製造されるティッシュシートは、通常、かなりの量のパルプ繊維を含む。例えば、ティッシュシートは、パルプ繊維を少なくとも約５０重量％、例えば少なくとも約８０重量％の量含む。一実施形態においては、例えば、ティッシュシートは、実質的にパルプ繊維から構成されることができる。
【００４４】
本発明に従って製造されるティッシュロールは、通常、大気中の水分量程度の水分しか含まない乾燥した製品を供給する。ティッシュシートは、一般的に、少なくとも３ｃｃ／ｇ、例えば約５ｃｃ／ｇないし約１５ｃｃ／ｇの嵩を有する。ティッシュシートは、特定の用途に応じて、約８ｇｓｍないし約８０ｇｓｍの坪量を有することができる。例えば、バスティッシュは通常約８ｇｓｍないし約４５ｇｓｍの坪量を有する。その一方で、ペーパータオル、ナプキン、産業ワイパなどは、約２５ｇｓｍないし約８０ｇｓｍの坪量を有し得る。
【００４５】
本発明のティッシュ製品は、通常、当分野で既知の様々なティッシュ製造工程のうちの任意の工程において形成することができる。例えば、通気乾燥、接着剤クレーピング、ウェットクレーピング、ダブルクレーピング、エンボス加工、ウェットプレス、エアプレスなどの工程を用いて、ティッシュシートを形成することができる。
【００４６】
一般的に、任意の適切な巻取りシステム及び工程を用いて、本発明に従って比較的無張力でシートを巻取り可能なティッシュロールを形成することができる。一実施形態においては、例えば、図３ないし図８に示されている巻取りシステムが用いられる。
【００４７】
巻取りシステムは、例えば、搬送されているウェブの前縁部に係合する回転マンドレルを有する複数の巻取りモジュールを含むことができる。図に示されている巻取りシステムは、材料の原反ロール（親巻取り）を巻き解き、原反ロールを複数の中間ロールすなわちログロールに変え、それを後で直交方向に断裁して複数個の完成したロールを形成する（完成したロールはその後、包装されて消費者に販売されるかまたは別な方法で流通させられる）ように構成されることができる。原反ロールは、例えば、ティッシュ製造工程から直接製造することができる。中間ロールすなわちログロールは、任意の適切な断裁装置を用いて複数の個別のロールに切り分けることができる。
【００４８】
図３〜図８に示されているように、巻取りシステムは、巻き解かれている原反ロールの前縁部を受容するように配置された複数のマンドレルを含む。ウェブの前縁部がマンドレルに移動した時点で、マンドレルを中心で駆動することによってウェブを巻き取ることができる。さらに、ウェブを搬送する移動コンベヤまたはベルトによって、ロールが形成されているときにロールの外周面に回転速度を加えることができる。このようにして、中心巻取りと表面巻取りの組合せにより、ロールすなわちログが形成される。中心巻取り及び表面巻取りの両者の組合せを用いると、実質的に無張力下でティッシュシートを巻き取ってロール形状にすることができる。さらに、ロール全体にわたって種々の程度の柔らかさまたは硬さを有するロールを形成することができる。例えば、一実施形態においては、通路を支持するためにロールの外側よりも通路側の方が密に巻き取られたログまたはロールを形成することができる。
【００４９】
比較的低張力下でティッシュシートを巻き取ることができるので、比較的弱い材料から本発明に従ってロールを製造することができる。例えば、ティッシュは、約１２００ｇ／３インチ（１５７．５ｇ／ｃｍ）未満、例えば約１０００ｇ／３インチ（１３１．２ｇ／ｃｍ）未満、例えば約９００ｇ／３インチ（１１８．１ｇ／ｃｍ）未満、例えば８５０ｇ／３インチ（１１１．５ｇ／ｃｍ）未満の引張強度の幾何平均値を有することができる。例えば、一実施形態においては、ティッシュシートは、約５００ｇ／３インチ（６５．６ｇ／ｃｍ）ないし約１０００ｇ／３インチの引張強度の幾何平均値を有することができる。そのようなシートは、手触りが柔らかくなるようにする特性及び特徴を有することができる。
【００５０】
本発明に従って用いることができる巻取りシステムには、米国特許公開ＵＳ２００３−０１６０１２７号公報（特許文献３）、米国特許公開ＵＳ２００８−００６１１８２号公報（特許文献４）及び米国特許公開ＵＳ２００８−０１０５７７６号公報（特許文献５）に開示されているようなワインダーが含まれる。特許文献３ないし５は全て、引用を以て本明細書の一部となす。
【００５１】
例えば、図３及び図５を参照すると、巻取りシステム１０が示されている。この巻取りシステム１０は、原反ロールを巻き解き、中間ロールすなわちログの製造を経て、複数のより小さな商業用及び民生用ロールを形成するのに特によく適しているので、「リワインダー」と考えることができる。図のように、巻取りシステム１０は、互いに対して線形をなして配列された複数の独立した巻取りモジュール１２を含む。図の実施形態では、システムは６つの巻取りモジュール１、２、３、４、５、６を含む。しかし、当然のことながら、システムは所望に応じて６よりも多いかまたは少ない数の巻取りモジュールを含み得る。フレーム１４は、複数の独立した巻取りモジュール１２を支持する。
【００５２】
ベルトやコンベヤなどのウェブ搬送装置３４が示されており、ウェブ搬送装置３４は、ティッシュシートまたはウェブ３６を、最終的に複数の独立した巻取りモジュール１２と接触させるように搬送する。フレーム１４は複数の柱１６から構成され、これらの柱１６に複数の独立した巻取りモジュール１２が係合されかつ支持されている。例えば、図において、複数の巻取りモジュールはフレーム１４上に摺動可能に取り付けられている。フレーム１４は、互いを係合して剛構造物を形成するモジュール式フレーム部分から構成してもよい。モジュール式フレーム部分の数は、使用する巻取りモジュールの数に合わせることができる。
【００５３】
図４は、明確にするために図３に示した巻取りシステム１０からフレーム１４及び他の部品を取り除いたものを示している。６つの巻取りモジュール１〜６が示されており、各巻取りモジュールは互いに異なる機能を実行する。巻取りモジュール１は、ティッシュウェブを受容する準備が整った状態に置かれている。巻取りモジュール２では、完成したティッシュロール２２すなわちログがちょうどマンドレル２６から取り出されたところである。ロール製品２２すなわちログが、ロール状製品搬送装置２０の上に置かれている。
【００５４】
巻取りモジュール３を参照すると、完成したティッシュロールすなわちログ２２がマンドレル２６から取り出されているすなわち取り外されている過程が示されている。形成されたロールを取り出すために、各巻取りモジュール１２は、製品取外し装置２８を含むことができる。製品取外し装置２８は、例えばフランジを含むことができ、フランジは、マンドレル２６を固定し、ロール状製品２２の端部に接触し、ログ２２を押してマンドレル２６から取り外す。ロール状製品取外し装置２８は、例えば、ロール状製品搬送装置２０の方向に変位する機械的装置を含むことができる。しかし、当然のことながら、他の例示的な実施形態において、製品取外し装置２８を異なる構成にすることもできる。
【００５５】
図４に示されている巻取りモジュール４は、ログロール２２を形成するためにウェブ３６を巻き取る過程にある。上記したように、中心巻取り及び表面巻取りの組合せを用いてティッシュロールを形成することができる。具体的には、マンドレル２６を駆動しながら、同時にベルト３４がロールの外側を巻き取るようにすることができる。
【００５６】
巻取りモジュール４がティッシュウェブ３６を巻き取り終わる前に、巻取りモジュール５は、ティッシュウェブを巻き取ってロール状製品２２を製造する準備が整った状態に置かれる。そして、巻取りモジュール６は、「移動コンベヤから外れた（racked out）」位置に示されている。それぞれの巻取りモジュールの点検や修理または定期検査を行うために、当該巻取りモジュールを移動コンベヤ３４から上記位置までスライドさせるなどして離脱させることができる。このように、巻取りモジュール６は、ウェブ３６を巻き取ってロール状製品を製造する状態にはない。しかし、巻取りモジュール６の点検や修理を行っている間でも、残りの５個の巻取りモジュールは、ロール状製品の製造を邪魔することなく機能することができる。特に有利であることに、たとえ巻取りモジュールのうちの１つが作動しなくなったり、ウェブが破れたり、別々のロールの巻取りの合間でも、図４に示した巻取りシステムを用いて、中断することなくティッシュロールすなわちログを形成することができる。
【００５７】
ここで、図６ないし図８を参照して、材料のロールすなわちログの巻取りについて説明する。図６を参照すると、ウェブ搬送装置３４によって搬送されているティッシュウェブ３６が示されている。ティッシュロールが形成された後、ウェブは任意の適切な断裁モジュール６０を用いて断裁される。例えば、一実施形態において、断裁モジュール６０は、米国特許第６，０５６，２２９号明細書（特許文献６）に開示されているようなピンチバー（こじり棒）を含むことができる。しかし、ウェブ３６を所望の長さに断裁する任意の他の適切な手段を用いることもできる。例えば、使用可能な断裁モジュール６０の別の実施形態が特許文献４に記載されており、特許文献４は引用を以て本明細書の一部となす。
【００５８】
図６に示されているように、巻取りシステム１０は、搬送されているティッシュシート３６にミシン目線を施すことができるミシン目モジュール６４を含むこともできる。ミシン目線は、例えば、ティッシュシートの長さに対して直交する方向に形成することができ、後で消費者の好みに基づいてティッシュシートを破ることができるようにティッシュシート上で一定間隔離間させることができる。
【００５９】
さらに、巻取りシステム１０は、接着剤塗布モジュール６２を含むことができる。接着剤塗布モジュールは、ティッシュロールを仕上げるためにティッシュシートの後縁部に比較的少量の接着剤を塗布するように構成され得る。接着剤は、ロールが後で断裁及び／または包装されるときにロールが巻き取られた状態を維持するように、例えば、ティッシュロールの後縁部に向けて従来法で塗布される。
【００６０】
図７及び図８を参照すると、断裁されて前縁部１９が形成された後のティッシュウェブ３６が示されている。図のように、ティッシュウェブ３６は、ウェブ搬送装置３４上で搬送されている。
【００６１】
本発明によれば、巻取りシステム１０は、ティッシュウェブ３６の前縁部１９上に水溶液を放出する噴霧装置２４をさらに含む。水溶液は、例えば、水を単独で含むこともできるし、水を他の少量の成分とともに含むこともできる。一実施形態においては、水溶液は接着剤を含まない。別の実施形態においては、水溶液は比較的少量の澱粉を含む場合がある。
【００６２】
本発明によれば、ティッシュウェブ３６の前縁部１９は、マンドレル２６と接触する前に軽く湿らされる。ティッシュウェブ３６を軽く湿らせることにより、マンドレル２６に直接隣接するティッシュウェブの層間に水素結合を形成することができる。軽い水素結合により、ティッシュウェブを傷つけることなく材料のロールすなわちログに通路を形成することができる。後で使用中に分離できるように、ティッシュウェブの層は軽く結合される。
【００６３】
ティッシュウェブに付与される水分の量は、巻き取られるティッシュウェブの種類及び特定の用途によって変えることができる。一実施形態においては、例えば、シートの総繊維重量に対して少なくとも約２０重量％の量の水分がティッシュウェブに付与される。例えば、繊維の約２０重量％ないし約８００重量％までの量、例えば約２０重量％ないし約４００重量％、例えば約３０重量％ないし約３００重量％の量の水分をティッシュに付与することができる。
【００６４】
ティッシュシートの湿らせる面積またはティッシュシートの湿らせる長さを多数の因子に応じて変えることもできる。例示でしかないが、一実施形態においては、約１０インチ（２５．４ｃｍ）ないし約８０インチ（２０３．２ｃｍ）、例えば約１６インチ（４０．６４ｃｍ）ないし約５０インチ（１２７ｃｍ）のティッシュシートの長さに沿って水分を付与することができる。シートの全幅を湿らせるように水溶液を付与することができ、あるいはシートの幅の一部分のみを湿らせるように付与することができる。例えば、シートの幅の約２０％ないし約１００％、例えばシートの幅の約２０％ないし約８０％を湿らせることができる。
【００６５】
水溶液をティッシュウェブの前縁部１９に直接付与してもよいし、あるいは前縁部から少し離れた所で付与してもよい。前縁部から少し（例えば約４インチ（１０．１６ｃｍ）ないし約２０インチ（５０．８ｃｍ））離れた所で付与するとき、例えば、ロールの中心からティッシュシートを引き出すことが望ましい場合に容易に掴むことができるタブをロールの通路内に形成してもよい。一実施形態においては、タブを形成せずに、前縁部から少し離れた所で水溶液を付与することができる。
【００６６】
図示した実施形態では、噴霧装置を用いて水溶液をティッシュウェブに付与している。しかし、当然のことながら、ウェブに水分を付与することができる任意の適切な装置を用いることができる。例えば、代替実施形態においては、水分を蒸気としてティッシュウェブに付与することができる。さらに別の実施形態においては、インクジェットプリンタやフレキソプリンタなどの任意の適切なプリンタを用いて水溶液をティッシュウェブに付与または滴下することができる。さらに、水分をティッシュウェブの全幅に連続的に付与することもできるし、不連続的な位置に付与することもできる。
【００６７】
ティッシュウェブ３６への水分の付与が終わったら、ティッシュウェブは次にマンドレル２６に係合してマンドレル上で巻き取られる。一実施形態において、マンドレル２６は、ティッシュウェブ３６と接触する前に加速される。マンドレル２６は、例えば、実質的にウェブ３６の速度に匹敵する速度まで加速されることができる。例えば、マンドレルを、搬送されているウェブの速度に等しいかまたは僅かに大きいか僅かに小さい速度で回転させることができる。本明細書において、例えば、ティッシュシートの搬送速度に「実質的に」等しい回転速度までマンドレルを加速させると述べているとき、それはマンドレル速度がティッシュシートの速度の約１０％以内であることを示している。しかし、別の実施形態においては、マンドレル速度は、ティッシュシートの速度の約５％以内、例えば約２％以内であってよい。さらに別の実施形態においては、ティッシュウェブの速度と同じかまたは僅かに大きい速度になるようにマンドレルを加速させることができる。
【００６８】
マンドレルにティッシュウェブをセットするのに役立つように、一実施形態においては、マンドレルに複数の開口部を設けかつ真空源と連通させることができる。このようにして、マンドレルは、少なくとも巻取りを開始するために、ティッシュウェブに対する吸引力を生じさせる。
【００６９】
必須ではないが、一実施形態ではその後、完成したログまたはロールをマンドレルから取り外すのに役立つように、ガス流の方向を逆にすることができる。例えば、ロールをマンドレルから容易に取り外すことができるように、マンドレルから完成したロールに対してガスを押し出すことができる。それに代えて、またはそれに加えて、マンドレル及び／またはロールに潤滑剤を塗布することもできる。
【００７０】
図８を参照すると、マンドレル２６上に巻き取られているティッシュウェブ３６が示されている。マンドレルへのウェブ３６の巻取りは、マンドレルを中心で駆動するだけでなく、ロールをウェブ搬送装置３４に押し付けて接触させ、ニップを形成することによって、制御することができる。
【００７１】
ウェブ搬送装置３４と係合するようにロールを押す力の大きさによってニップ圧が生じ、これを用いて、ウェブを巻き取るときのウェブの張力を制御することができる。また、駆動されているマンドレル３６のトルクを制御することによって、張力を制御することもできる。このように、ウェブを低張力で巻き取るために、ニップ距離及びトルク差を用いることができる。
【００７２】
例えば、低張力でのウェブの巻取りは、特定の実施形態において有利である場合がある。例えば、巻き取られるティッシュウェブにもよるが、ウェブに水分を接触させると、ウェブが湿った場合にウェブを弱くすることがある。しかし、ウェブを実質的に無張力下で巻き取ることで、芯無しロール形成中のウェブの破損を防ぐ。例えば、ウェブの全張力が約０．２ＰＬＩ（約３５．０Ｎ／ｍ）を超えない、例えば約０．１ＰＬＩ（約１７．５Ｎ／ｍ）を超えない状態で、ティッシュウェブ３６を巻き取ってロール形状にすることができる。例えば、一実施形態においては、ティッシュウェブを実質的に無張力で巻き取ることができる。
【００７３】
水分を用いてティッシュシート同士を軽く結合することにより芯を形成することができるが、他の実施形態においては、水分でも接着剤でも処理していないロール状ティッシュ製品を製造することができる。本実施形態においては、例えば、外部からの物質でロールを処理することなく、ロールが製造される。それゆえ、ティッシュシートは、乾燥状態で巻き取られてロールになる。
【００７４】
ティッシュシートを水分で処理せずにロールを形成する方法を用いて、例えば、明瞭に画定された中空通路を含まない中実材料ロールを製造することができる。本実施形態においては、水分が付与されないので、より高い張力でティッシュシートを巻き取ることができる。
【００７５】
マンドレル上でティッシュロール２２が形成されたら、任意の適切な装置を用いてウェブを断裁する。例えば、同様にウェブに張力を発生させない断裁機構を用いることができる。例えば、１約０．２ＰＬＩ（約３５．０Ｎ／ｍ）未満、例えば約０．１ＰＬＩ（約１７．５Ｎ／ｍ）未満の張力で、ウェブを断裁することができる。ロールを仕上げるために少量の接着剤にティッシュウェブの後縁部を接触させてもよい。その後、ロールをマンドレルから取り外し、ロールすなわちログを所望の幅に断裁する断裁工程に送った後、包装する。
【００７６】
図示されている巻取りシステム１０を用いることによって、種々の特徴を有する様々な異なるロール状製品を形成することができる。例えば、巻取り中にウェブの張力を変えることによって、形成されるロールの特徴を変えることができる。例えば、低密度でより柔軟なロール状製品を製造することもできるし、あるいはより高密度でより硬い巻取製品を製造することもできる。一般的に、より低密度でより柔軟なロール状製品は、より柔軟でより高品質の製品であるという印象を与える。
【００７７】
柔軟な製品を形成するとき、例えば、約２より大きい、例えば約２ないし約１４のカーショウロール硬さ（Kershaw roll firmness）を有するティッシュロールを製造することができる。カーショウロール硬さは当分野で既知であり、米国特許第６，０７７，５９０号明細書（特許文献７）及び米国特許第６，８９６，７６７号明細書（特許文献８）に開示されているように決定することができる。例えば、より低いロール硬さを有するロールを形成する場合、ティッシュロールは、約３より大きい例えば約３ないし約１４のカーショウロール硬さを有することができる。
【００７８】
さらに別の実施形態においては、半径方向の位置に応じて種々の硬さを有するティッシュロールを製造することができる。例えば、一実施形態においては、中心部に近いロールの内側部分がロールの外側部分よりもきつく巻かれている芯無し製品を製造することができる。このように、適切に画定された変形しにくい中心部を有すると同時に、外層は圧縮しやすいので、消費者に柔らかさを感じさせるようなティッシュロールを製造することができる。
【００７９】
１つの特定の実施形態においては、例えば、ロールの内側部分は約１ないし約４のカーショウロール硬さを有することができるが、ロールの外側部分は約４ないし約１４のカーショウロール硬さを有することができる。ロールの内側部分は、例えば、ロールの半径の約１０％ないし約５０％、例えば約１０％ないし約３０％を占めることができる。その一方で、ロールの外側部分は、ロールの残りを占めることができる。
【００８０】
最後に、通路を取り巻くティッシュ層同士を、ティッシュウェブの全長を消費者が完全に使うことができるような形態で軽く結合させた芯無しティッシュ製品が製造される。
【００８１】
本発明に対するこれら及び他の変更形態及び変形形態は、添付の特許請求の範囲により詳細に記載されている本発明の趣旨及び範囲から逸脱することなく、当業者によって実行され得る。さらに、当然のことながら、様々な実施形態の態様を、全部または一部において置き換えることができる。さらに、前述の説明がほんの一例であり、本発明をそのような添付の特許請求の範囲のさらなる記載に限定する意図がないことは、当業者であれば分かるであろう。
【図１】
2013506518.tif 000003
【図２】
2013506518.tif 000004
【図３】
2013506518.tif 000005
【図４】
2013506518.tif 000006
【図５】
2013506518.tif 000007
【図６】
2013506518.tif 000008
【図７】
2013506518.tif 000009
【図８】
2013506518.tif 000010
【国際調査報告】
2013506518.tif 000011
2013506518.tif 000012
2013506518.tif 000013